ПОЛИМЕРНОЕ СОЕДИНЕНИЕ ДЛЯ КАБЕЛЬНОГО ПОКРЫТИЯ И СПОСОБ ЕГО ПОЛУЧЕНИЯ

1. Проводник с покрытием, содержащий
проводник; и
полимерную композицию, по меньшей мере частично окружающую проводник,
причем полимерная композиция содержит
полимер на основе этилена высокой плотности с широким молекулярно-массовым распределением («широкое ММР»), и
линейный полимер на основе этилена низкой плотности с узким молекулярно-массовым распределением («узкое ММР»),
при этом полимер на основе этилена высокой плотности с широким ММР присутствует в полимерной композиции в количестве, составляющем по меньшей мере 50 мас.%, в пересчете на всю массу полимерной композиции,
при этом линейный полимер на основе этилена низкой плотности с узким ММР присутствует в полимерной композиции в количестве, составляющем по меньшей мере 20 мас.%, в пересчете на всю массу полимерной композиции,
3
при этом полимерная композиция имеет плотность по меньшей мере 0,95 г/см.
3
3
21
2
21
2
2. Проводник с покрытием по п. 1, отличающийся тем, что полимер на основе этилена высокой плотности с широким ММР представляет собой полиэтилен высокой плотности («ПЭВП»), имеющий плотность в диапазоне от 0,955 до 0,970 г/см и соотношение индексов расплава (I/I) от 60 до 80, при этом линейный полимер на основе этилена низкой плотности с узким ММР представляет собой линейный полиэтилен низкой плотности («ЛПЭНП»), имеющий плотность в диапазоне от 0,910 до 0,925 г/см и соотношение индексов расплава (I/I) от 35 до 50.
3. Проводник с покрытием по п. 2, отличающийся тем, что ЛПЭНП представляет собой сополимер этилена и 1-гексена, полученный с использованием катализатора Циглера-Натта.
4. Проводник с покрытием по п. 2, отличающийся тем, что ПЭВП присутствует в полимерной композиции в количестве в диапазоне от 50 мас.% до 70 мас.%, в пересчете на всю массу полимерной композиции; при этом ЛПЭНП присутствует в полимерной композиции в количестве в диапазоне от 25 мас.% до 45 мас.%, в пересчете на всю массу полимерной композиции.
5. Проводник с покрытием по п. 1, отличающийся тем, что полимерная композиция демонстрирует сопротивление растрескиванию под воздействием окружающей среды («ESCR») F20, составляющее по меньшей мере 500 часов в 10% растворе Igepal при температуре 50°C и 75 мил, согласно стандарту ASTM D1693.
3
3
6. Проводник с покрытием по п. 1, отличающийся тем, что полимерная композиция имеет плотность в диапазоне от 0,951 г/см до 0,965 г/см.
7. Способ изготовления оболочки проводника, включающий:
смешивание полимера на основе этилена высокой плотности с широким молекулярно-массовым распределением («широкое ММР») с линейным полимером на основе этилена низкой плотности с узким молекулярно-массовым распределением («узкое ММР») с образованием полимерной композиции; а также
экструзию по меньшей мере части полимерной композиции на проводник со скоростью более 1,02 метра в секунду с формированием, таким образом, оболочки проводника,
при этом полимер на основе этилена высокой плотности с широким ММР присутствует в полимерной композиции в количестве, составляющем по меньшей мере 50 мас.%, в пересчете на всю массу полимерной композиции,
при этом линейный полимер на основе этилена низкой плотности с узким ММР присутствует в полимерной композиции в количестве, составляющем по меньшей мере 20 мас.%, в пересчете на всю массу полимерной композиции,
3
при этом полимерная композиция имеет плотность по меньшей мере 0,95 г/см.
3
3
21
2
21
2
8. Способ по п. 7, отличающийся тем, что полимер на основе этилена высокой плотности с широким ММР представляет собой полиэтилен высокой плотности («ПЭВП»), имеющий плотность в диапазоне от 0,955 до 0,970 г/см и соотношение индексов расплава (I/I) от 60 до 80, при этом линейный полимер на основе этилена низкой плотности с узким ММР представляет собой линейный полиэтилен низкой плотности («ЛПЭНП»), имеющий плотность в диапазоне от 0,910 до 0,925 г/см и соотношение индексов расплава (I/I) от 35 до 50.
9. Способ по п. 8, отличающийся тем, что ПЭВП присутствует в полимерной композиции в количестве в диапазоне от 50 мас.% до 70 мас.%, в пересчете на всю массу полимерной композиции; при этом ЛПЭНП присутствует в полимерной композиции в количестве в диапазоне от 25 мас.% до 45 мас.%, в пересчете на всю массу полимерной композиции.
10. Способ по п. 7, отличающийся тем, что полимерная композиция демонстрирует сопротивление растрескиванию под воздействием окружающей среды («ESCR») F20, составляющее по меньшей мере 500 часов в 10% растворе Igepal при температуре 50°C и 75 мил, согласно стандарту ASTM D1693, при этом полимерная композиция демонстрирует гладкость поверхности в диапазоне от 10 мкдюймов (0,254 мкм) до 80 мкдюймов (2,032 мкм).